ТРЕХСЛОЙНАЯ СТЕНОВАЯ ПАНЕЛЬ

Полезная модель относится к строительству, а именно к многослойным стеновым панелям, используемым в крупнопанельном домостроении.
Известны трехслойные стеновые панели, используемые в крупнопанельном домостроении патенты РФ №1670061, 100790, 2191239, 107209, 2204666, 2209899, 2098377, 2033504, 2373346; авторское свидетельство СССР №1735527, 1724831, 1377349; патент США №4359848, 2248348, 5365716; патент Беларуси №4953.
Известна стеновая, выбранная в качестве прототипа, (Патент РФ №2258788, E04C 2/26), которая состоит из армированных наружного и внутреннего бетонного слоев и промежуточного теплоизоляционного слоя, соединенных гибкими металлическими связями. Теплоизоляционный слой выполнен из "капсимэта" - крупнопористого бетона на легком пористом заполнителе, капсулированном вяжущим материалом, связывающим зерна заполнителя, покрытые оболочкой вяжущего в монолитный слой; наружный бетонный слой выполнен из высокопрочного бетона марки ≥ М500, внутренний бетонный слой - из керамзитобетона со стальным каркасом, выполненным из трубы прямоугольного или квадратного сечения в виде замкнутой прямоугольной рамы с перемычками, расположенной по периметру панели и утопленной в керамзитобетонный слой на глубину от 15 до 25 мм от плоскости внутренней поверхности панели, причем противоположные концы стальных труб большей стороны каркаса продлены до боковых поверхностей панели и выполнены открытыми как монтажные проемы, а армирующая сетка наружного слоя соединена с каркасом внутреннего слоя по его контуру гибкими связями, выполненными в виде крупноячеистой сетки.
3
3
Недостатком прототипа являются недостаточно высокие теплоизолирующие свойства и высокий вес, что обусловлено высоким коэффициентом теплопроводности "капсимэта", (коэффициент теплопроводности порядка 0,12 Вт/м⋅°C) и высокой плотностью этого материала (от 400 кг/м до 600 кг/м).
Технической задачей полезной модели является повышение теплозащитных свойств панели при уменьшении ее веса.
Поставленная задача решается тем, что в трехслойной стеновой панели в качестве теплоизоляционного слоя использовано пеностекло с устройством воздушных каналов, расположенных в плоскости панели.
3
3
Пеностекло обладает лучшими теплоизолирующими характеристиками, коэффициент теплопроводности составляет от  до  а также существенно меньшей плотностью от 120 кг/м до 140 кг/м, что позволяет получить трехслойную стеновую панель значительно более легкую, с лучшими теплоизолирующими свойствами.
Устройство воздушных каналов позволяет дополнительно повысить теплоизолирующие свойства промежуточного слоя, так как коэффициент теплопроводности воздуха  Наличие воздушных каналов также снижает вес трехслойной панели.
Дополнительно снижение веса панели создается использованием стеклофибробетона в качестве материала наружного слоя. Добавление фибры приводит к увеличению трещиностойкости, ударной прочности, морозостойкости и водонепроницаемости конструкции, что позволяет выполнить наружный слой меньшей толщины.
Технический результат полезной модели заключается в повышении теплозащитных свойств панели при уменьшении ее веса.
Полезная модель поясняется чертежами. На фиг. 1 изображена предлагаемая трехслойная панель в разрезе, на фиг. 2 изображен общий вид панели, на фиг. 3 показаны типы панелей.
Трехслойная стеновая панель содержит внутренний слой 1, теплоизоляционный слой 2 и наружный слой 3. В качестве внутреннего слоя 1 использован керамзитобетон со стальным каркасом 4, к которому прикреплены металлические гибкие связи 5 в виде арматурных прутков, устраиваемые для объединения слоев. В качестве теплоизоляционного слоя 2 использовано пеностекло с устройством воздушных каналов 6, расположенных в плоскости панели, что обеспечивает уменьшение расхода утеплителя, и повышение его теплоизоляционных свойств, при этом каналы 6 устроены несквозными. В качестве наружного слоя 3 использован стеклофибробетон.
Кроме того, стальной каркас 4 во внутреннем слое 1 выполнен из горячекатаной арматуры необходимого по расчету диаметра, к которому прикреплены металлические гибкие связи 5 в виде арматурных прутков,
Кроме того, для наружной слоя 3 предлагаемой стеновой панели использован стеклофибробетон. Для его изготовления применяется цементный бетон на плотных заполнителях с щелочестойким стекловолокном, предварительно порубленным на отрезки. Добавление фибры 7 приводит к увеличению трещиностойкости, ударной прочности, морозостойкости и водонепроницаемости конструкции.
Порядок изготовления трехслойной стеновой панели следующий. На дно формы на фиксаторах укладывают металлическую сетку 4 с закрепленными на ней металлическими гибкими связями 5. После установки сетки 4 осуществляют укладку внутреннего слоя 1 из керамзитобетона. Затем устанавливают слой утеплителя 2, в котором воздушные каналы формируются заложением стеклопластикового профиля. После чего наносится наружный слой 3 из стеклофибробетона с помощью торкретирования.
Для возведения зданий используется два типа панелей: основная панель 8 и угловая панель 9, которые устанавливаются на фундамент 10 или перекрытие.
Таким образом, предлагаемая конструкция стеновой панели по сравнению с другими конструкциями аналогичного назначения обеспечивает повышение ее теплоизоляционных свойств и уменьшение веса.